(57)【特許請求の範囲】
【請求項１】
防火対象機器を複数並設してある機器設置室において、並設した複数の前記防火対象機器の間に防火隔壁部材を配設して機器設置空間を仕切ってある隔壁防火設備であって、
相互に拘束なく並設した一対の耐熱繊維製の耐火布の対向面夫々に、可撓性を有する樹脂を主成分とする熱発泡性の耐火塗料から成る未発泡の耐火塗料層を形成して、並設する一対の前記防火隔壁部材を設け、一対の前記防火隔壁部材間に、断熱空間を形成してある隔壁防火設備。
【請求項２】
前記耐火塗料は、ポリ燐酸アンモニウムまたは燐酸メラミンからなる発泡剤及び反応触媒と、可塑剤からなる軟化剤と、炭水化物又は多価アルコールからなる炭化剤と、キシレンからなる溶剤とを含む主材に対して、ウレタン系複合ポリマーからなる可撓性を有する樹脂材料とキシレンから成る溶剤とを含む固化反応促進材を混合して反応させるものである請求項１に記載の隔壁防火設備。
【請求項３】
前記耐火布が、シリカ繊維製の織布である請求項１または２に記載の隔壁防火設備。
【請求項４】
前記防火隔壁部材を、並設した前記複数の防火対象機器間において天井部から吊り持ち支持させ、その吊り持ち支持部は、前記防火隔壁部材を着脱自在に構成してある請求項１〜３のいずれか１項に記載の隔壁防火設備。
【発明の詳細な説明】
【技術分野】
【０００１】
本発明は、例えば、モータ等の防火対象機器を複数並設してある機器設置室において、並設した複数の前記防火対象機器の間に防火隔壁部材を配設して機器設置空間を仕切ってある隔壁防火設備に関する。
【背景技術】
【０００２】
従来、前記機器設置空間を仕切るのには、耐火ボードを立設した状態で床に固定して防火壁を形成することが考えられる（周知慣用技術である）。
しかし、前記機器設置空間が狭くてその仕切られた空間内で、防火対象機器を修理や点検等を行ったり、火災事故の発生による消火活動などを行う際には、その防火壁が障害物となって作業性が悪く、狭くて作業機材などを、設置した防火隔壁にぶつけて破損させてしまったりして、障害物のために作業性を迅速に行いにくい問題が内在していた。
そこで、防火隔壁部材として耐熱繊維製の耐火布を、複数並設する防火対象機器間に設置することが提案されている（適切な文献が見つからない）。
【発明の概要】
【発明が解決しようとする課題】
【０００３】
上述した耐火布の設置により、狭い空間内での作業に際して作業機材などが接当しても、その耐火布の可撓性により破損を避けることができ、隔壁としての機能を維持できる。
しかし、一般的に耐火布は、ガラス繊維やシリカ繊維で形成されているものの、並設する複数の防火対象機器のいずれかに火災が発生した場合に、隣接する他の防火対象機器に対して短時間内での延焼は防止できるが、断熱性が低く（遮炎性は高いが、遮熱性が低い）、火災が続くと隣接する防火対象機器も加熱されて延焼する危険性が発生する。
【０００４】
従って、本発明の目的は、上記問題点を解消し、断熱性が高くしかも作業機材等の当接によっても破損しにくい隔壁防火設備を提供するところにある。
【課題を解決するための手段】
【０００５】
本発明の第１の特徴構成は、防火対象機器を複数並設してある機器設置室において、並設した複数の前記防火対象機器の間に防火隔壁部材を配設して機器設置空間を仕切ってある隔壁防火設備であって、相互に拘束なく並設した一対の耐熱繊維製の耐火布の対向面夫々に、可撓性を有する樹脂を主成分とする熱発泡性の耐火塗料から成る未発泡の耐火塗料層を形成して、並設する一対の前記防火隔壁部材を設け、一対の前記防火隔壁部材間に、断熱空間を形成したところにある。
【０００６】
本発明の第１の特徴構成によれば、耐火塗料層が可撓性を有するために全体が可撓性を有し、そのために、防火対象機器のメンテナンスや消火のための作業を、機器設置空間内で行う際に、作業機材などを防火隔壁部材に接当させてしまっても、防火隔壁部材の損傷は防止できる。
しかも、機器設置空間内で火災が発生しても耐火布により遮炎性を発揮しながら、加熱により耐火塗料層が発泡して厚みを増し、断熱性を発揮して隣接する防火対象機器が延焼するのを防止できる。
【０００７】
【０００８】
【０００９】
本発明の第２の特徴構成は、前記耐火塗料は、ポリ燐酸アンモニウムまたは燐酸メラミンからなる発泡剤及び反応触媒と、可塑剤からなる軟化剤と、炭水化物又は多価アルコールからなる炭化剤と、キシレンからなる溶剤とを含む主材に対して、ウレタン系複合ポリマーからなる可撓性を有する樹脂材料とキシレンから成る溶剤とを含む固化反応促進材を混合して反応させるものである。
【００１０】
本発明の第２の特徴構成によれば、前記主材と前記固化反応促進材を混合することにより、短時間で反応して可撓性のある耐火塗料層が形成され、しかも、耐火布と積層一体化することにより、迅速に防火隔壁部材を形成できる。その上、ウレタン系複合ポリマーからなる可撓性を有する樹脂材料が耐火塗料に使われているために、短時間で硬化して作業性を向上させるのみならず、形成される耐火塗料層は、可撓性以外に弾力性もあるために、防火隔壁部材に作業機材や作業員が当たってもその衝撃力を和らげることができ、作業時における事故を極力防止しやすくなる。
【００１１】
本発明の第３の特徴構成は、前記耐火布が、シリカ繊維製の織布である。
【００１２】
本発明の第３の特徴構成によれば、シリカ繊維製の織布である耐火布は、例えば一般的なガラス繊維の糸や岩綿、アスベスト等を織ってできた耐火布に比べて熱的耐久性や化学的安定性、電気絶縁性が高く、防火性能を高く維持できる。
【００１３】
本発明の第４の防火設備の特徴構成は、前記防火隔壁部材を、並設した前記複数の防火対象機器間において天井部から吊り持ち支持させ、その吊り持ち支持部は、前記防火隔壁部材を着脱自在に構成したところにある。
【００１４】
本発明の第４の特徴構成によれば、防火設備として前記防火隔壁部材を、天井部から吊り持ち支持させて設置することにより、その防火隔壁部材に作業機材や作業員等が接当しても、例えば、暖簾に外力が作用するがごとく、その接当に伴う外力が防火隔壁部材に及ぶのを防止でき、損傷を免れやすい。
しかも、外力が作用する際に、天井部から吊り持ち支持された防火隔壁部材が移動してその外力を逃がすために、機器設置室が狭い空間であっても、作業における障害を少なくできる。
【００１５】
【００１６】
また、機器設置室において、例えば防火対象機器に対する補修作業を行う際に、防火隔壁部材を、その吊り持ち支持部から取り外すことができるために、補修作業時の作業空間を広げてより自由に作業ができ、作業性を向上させることができる。
【図面の簡単な説明】
【００１７】
【図１】防火設備の全体縦断面図である。
【図２】（ａ）〜（ｆ）は、各種防火隔壁部材の一部縦断面図である。
【図３】各種防火隔壁部材の防火性能を示すグラフである。
【発明を実施するための形態】
【００１８】
以下に本発明の実施の形態を図面に基づいて説明する。
図１に示すように、例えば、ポンプＰ及びそのポンプＰを駆動するモータＭなどの防火対象機器１を複数並設してある機器設置室において、一部の機器から火災が発生したりしたような場合に、隣接する機器が延焼しないように、並設した複数の防火対象機器１の間に、防火隔壁部材２を配設して機器設置空間を仕切ることが要求されている。尚、火災が発生すると、空間が約９００℃の雰囲気になるために、９００℃以上の耐熱性のある材料で仕切る必要がある。
【００１９】
そして、機器設置室が狭い空間で防火隔壁部材２で仕切ることにより、定期点検や機器の補修などのために作業員がその区画された空間に入って作業する場合に、前記防火隔壁部材２が例えば耐火ボードのような硬質の板材を固定してあると、作業員や作業員が持ち込む作業機材などが、固定された防火隔壁部材２に当たって破損させてしまったり、また、防火隔壁部材２が障害となって作業性を低下させてしまうことがあり、そのような障害を減少させるために、防火隔壁部材２を、約１０００℃まで耐熱性のあり、且つ、遮延焼性のあるシリカ繊維製の耐熱糸を織って成形した耐火布３の表裏両面に、可撓性を有する樹脂を主成分とする熱発泡性の耐火塗料を塗布した耐火塗料層４を付設して形成してあり、その防火隔壁部材２を、並設した複数の防火対象機器１間において機器設置室の天井部５から吊り持ち支持させて設置させ、作業員や作業員が携行する作業機材などが接触しても、可撓性のある防火隔壁部材２が前後搖動してその衝突力を和らげて破損するのを防止できるように構成してある。
【００２０】
また、防火隔壁部材２は、吊り具６に吊り持ち支持させるのに、着脱自在に取り付けることにより、メンテナンスなどの室内作業で障害となるときには、吊り具６から取り外して作業空間を広くして作業性を上げることができるようにしてある。
尚、防火隔壁部材２の下端部が、不必要に前後揺動するのを防ぐために、床に着脱自在に仮固定してあってもよい。
【００２１】
前記耐火塗料は、前記耐火塗料は、ポリ燐酸アンモニウムまたは燐酸メラミンからなる発泡剤及び反応触媒と、可塑剤からなる軟化剤と、炭水化物又は多価アルコールからなる炭化剤と、キシレンからなる溶剤とを含む主材に対して、ウレタン系複合ポリマーからなる可撓性を有する樹脂材料とキシレンから成る溶剤とを含む固化反応促進材を混合して反応させるものである。
前記耐火塗料により形成される耐火塗料層４は、主材と固化反応促進材とによる２液混合吹付けによる１時間後には触指可能となり、水をかけても溶解せず、２４時間後には弾力性を維持したまま固化が完了して運搬や上塗り塗装が可能となる。また、固化した耐火塗料層４は、ショアーＡで７０（軟式ボールと同等）となり、弾力性及び可撓性がある。そのために、塗膜の損傷が発生しにくく、振動や変形にも耐えることができる。
前記防火隔壁部材２においては、受熱により約２３０℃で塗膜が炭化し、その後、発泡材の発泡により数十倍に炭化層が厚みを増し、断熱層を形成する。
【００２２】
機器設置空間を仕切るのに、図２（ｆ）に示すように、耐火布３の両面夫々の全面に耐火塗料層４を形成したものを端部同士が重なるように設置してもよいが、この場合には、受熱により、耐火塗料層４が発泡により膨張して隙間ができる虞があるのに対して、複数枚の防火隔壁部材２を並べて設置する場合、図２（ｅ）に示すように、並べた防火隔壁部材２の突き合わせ端縁部は、隙間ができないように一方の防火隔壁部材２の一側面の耐火塗料層４の一部が上下に沿って欠如した第１塗料層欠如部７を設けると共に、他方の防火隔壁部材２の他側面の耐火塗料層４の一部が上下に沿って欠如した第２塗料層欠如部８を設け、第１塗料層欠如部７と第２塗料層欠如部８を合わせることにより、複数の防火隔壁部材２を隙間なく同一面上に並べて設置できる。
【実施例１】
【００２３】
次に、防火隔壁部材２の防火性能を、一つの閉空間を防火隔壁部材２で二つに仕切って、夫々の空間内の温度を測定し、一方の空間を熱源にし、他方の空間を経時的に測定するという実験により調べた。
つまり図３に示すように、実験材料としてシリカクロスのみの第１防火隔壁部材（図３▲）と、シリカクロスの一方側の面にのみに耐火塗料を２ｍｍ塗布した第２防火隔壁部材（図３○）と、シリカクロスの両面に夫々２ｍｍの耐火塗料を塗布した第３防火隔壁部材（図３●）を準備して、それらの一側面側の空間に熱源を置くと共に、他側面側の空間の温度を経時的に測定した。
実験によると、第１防火隔壁部材（図３▲）では、６分で約１７０℃以上になり、第２防火隔壁部材（図３○）では、２０分で１７０℃以上になり、第３防火隔壁部材（図３●）では、４５分でも１７０℃以上には上昇しなかった。
【００２４】
〔別実施形態〕
以下に他の実施の形態を説明する。
【００２５】
〈１〉  前記耐火布３は、シリカ繊維製以外に、ガラス繊維や、岩綿、アルミナ繊維などで形成してあっても良く、それらは耐火性があって遮炎効果があればよい。
〈２〉  前記耐火塗料層４を形成する耐火塗料は、発泡剤及び反応触媒としての材料として、ポリ燐酸アンモニウム以外に、燐酸メラミンを使用することもできる。
〈３〉  前記耐火塗料層４は、耐火布３の表裏両面に形成する以外に、図２（ａ）に示すように、一方側の面にのみ形成しても良く、この場合、耐火塗料層４の厚みを増やすことにより耐火断熱性を上げることができる。
〈４〉  前記防火隔壁部材２を着脱しやすく吊り具６に支持させるのに、例えば、吊り具６に設けたフックなどに、防火隔壁部材２の上端部に取付けたハト目を掛止して支持させるようにして、必要に応じてフックからハト目を外して防火隔壁部材２を撤去できるようにしてもよい。
〈５〉  前記防火隔壁部材２及びその設置方法として、耐火布３の表裏両面に耐火塗料層４を形成するのに代えて、図２（ｂ）に示すように、２枚以上の耐火布３を並設すると共に、それらの耐火布３間に耐火塗料を一体に積層したものでもよく、又、図２（ｃ）に示すように、２枚の耐火布３を並設すると共に、それらの耐火布３夫々の外側の面に耐火塗料層４を形成するように設置して、それらの一対の耐火布３同士の対向面間には、断熱空間が形成されるようにしてあってもよい。又、図２（ｄ）に示すように、並設した一対の耐火布３の対向面夫々に耐火塗料層４を形成すると共に、一対の防火隔壁部材２間には、断熱空間が形成されるように設置して、防火性能を向上させるようにしてあってもよい。
〈６〉  耐火塗料としては、樹脂材料が２成分反応型のウレタン系の塗料以外に、溶剤系、水系耐火塗料等、エポキシ、アクリル、塩化ビニル、酢酸ビニル・アクリル共重合樹脂の中から選択されたものも、塗布する厚み調整により使用できる。
【００２６】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００２７】
１      防火対象機器
２      防火隔壁部材
３      耐火布
４      耐火塗料層
５      天井部
【図１】
0005982344.tif 000002
【図２】
0005982344.tif 000003
【図３】
0005982344.tif 000004